(57)【特許請求の範囲】
【請求項１】
墓石の彫刻文字部分を粘土質の詰め物で埋め込んだ後、シロキサン縮合物を主成分とする表面保護剤を塗布し、硬化して硬化皮膜を形成する工程と、
前記詰め物を除去した後、露出した彫刻文字部分にアルコキシシランまたはその加水分解物とコロイダルシリカとを含む文字保護剤を塗布し、硬化して艶消し皮膜を形成する工程と
を具備したことを特徴とする墓石の表面保護方法。
【発明の詳細な説明】
【０００１】
【発明の属する技術分野】
本発明は、表面保護墓石および墓石の表面保護方法に関する。
【０００２】
【従来の技術】
一般に、墓石は外的要因と内的要因とによって汚れを生じる。外的要因による汚れは、土埃または雨による地面からの跳ね上げや表面を伝う汚れを含む雨跡、落ち葉等による汚れ成分の付着、或いは雨水中の酸性化学物質による表面の化学的浸蝕によって生じる。特に、墓石の表面には微小な穴や凹凸が存在し、ここに土埃などの汚れが付着すると、雨水のような落下水は前記墓石表面に付着した汚れを拡散し、その汚れた水が表面に付着残留しながら落下して汚れを生じる。また、表面を伝わった雨水に、酸性化学物質や地面からの跳ね上げ、落ち葉等による汚れ成分が含んでいると、それらの汚れが前記墓石表面の微小な穴や凹凸に蓄積される。
【０００３】
また、内的要因による汚れは墓石自体に含まれる鉄分が外部から浸透した酸性水分により酸化されて表面にしみ状に浮きでることにより生じる。
このような汚れは、簡単な清掃では除去できないため、墓石の外観性を著しく損なう。
【０００４】
【発明が解決しようとする課題】
本発明は、汚れが付着し難く、かつ化学的にも浸蝕され難い美麗な表面状態を長期間に亘って維持することが可能な表面保護墓石を提供しようとするものである。
【０００５】
また、本発明は汚れが付着し難く、かつ化学的にも浸蝕され難い美麗な表面状態を長期間に亘って維持することが可能で、さらに彫刻文字部分を自然な風合いを保ちながら外界から保護することが可能な墓石の表面保護方法を提供しようとするものである。
【０００６】
【課題を解決するための手段】
本発明に係わる墓石の表面保護方法は、墓石の彫刻文字部分を粘土質の詰め物で埋め込んだ後、シロキサン縮合物を主成分とする表面保護剤を塗布し、硬化して硬化皮膜を形成する工程と、前記詰め物を除去した後、露出した彫刻文字部分にアルコキシシランまたはその加水分解物とコロイダルシリカとを含む文字保護剤を塗布し、硬化して艶消し皮膜を形成する工程とを具備することを特徴とするものである。
【０００７】
【発明の実施の形態】
以下、本発明を図面を参照して詳細に説明する。
図１は、墓石を示す斜視図である。下台石１は、骨壺が収納されるカロート（図示せず）の上に設置される。香炉２は、前記下台石１の前面に配置される。中台石３は、前記下台石１上に載置され、かつ水鉢４は前記中台石３の前面に位置するように前記下台石１上に載置されている。上台石５は、前記中台石３上に載置され、さらに棹石６は前記上台石５上に載置されている。なお、前記棹石６の前面には家名などの彫刻文字（図示せず）が付されている。
【０００８】
このような墓石を構築する下台石１、香炉２、中台石３、水鉢４、上台石５および棹石６の底の面を含む全面にはシロキサン結合を有する保護皮膜が被覆されている。
【０００９】
前記墓石としては、例えば白御影石、黒御影石、小松石、玄武岩の他に大理石、砂岩等が用いられる。
次に、本発明の表面保護墓石における表面保護皮膜の施工方法を説明する。
【００１０】
まず、前述した墓石の構築部材の表面を十分に洗浄し、乾燥する。つづいて、前記構築部材の底面を含む全面にシロキサン縮合物を主成分とする表面保護剤を例えばスプレーガン等を用いて塗布し、常温で硬化させて表面保護皮膜を形成する。
【００１１】
前記シロキサン縮合物を主成分とする表面保護剤としては、例えば(1) モノメチルシラン、モノエチルシランおよびモノフェニルジクロロシランに少量のジメチルシラン、ジエチルシランおよびジフェニルジクロロシランを加え、水を加えて加水分解して得られた３官能の縮合物（ＲＳｉＯ1.5 ）および２官能の縮合物（Ｒ2 ＳｉＯ）をキシレン等の溶剤で溶解したシリコーンワニス系溶液と酢酸ナトリウム、オクチル酸亜鉛、テトラブチルチタネート、アルミニウムアセチルアセトネートなどの硬化促進剤とを含む組成のもの；(2) 前記縮合物にアルキド樹脂、エポキシ樹脂、アクリル樹脂、ウレタン樹脂などの有機樹脂を添加して変性し、これをキシレン等の溶剤で溶解した変性シリコーンワニス系溶液と前述した硬化促進材とを含む組成のもの、等が用いられる。特に、変性シリコーンワニス系溶液を含む表面保護剤の塗布、硬化により形成された表面保護皮膜は墓石表面により強固に密着できるために有益である。なお、前記硬化促進剤は墓石の構築部材に塗布する直前に前記シリコーンワニス系溶液や変性シリコーンワニス系溶液に加えられる。
【００１２】
前記表面保護皮膜の施工において、表面保護剤をスプレーガンを用いて塗布する場合はその塗布に先立って彫刻文字部分に表面保護剤を刷毛塗りすることが好ましい。
【００１３】
以上説明した本発明に係わる表面保護墓石は、墓石表面に被覆される保護皮膜が分子構造がガラスや石英と同様なシロキサン結合（Ｓｉ−Ｏ−Ｓｉ）を有するため、化学的に不活性でｐＨ２程度の酸に対する優れた耐食性、優れた撥水効果および耐透水性を示す。その結果、前記保護皮膜で被覆された墓石は雨水中の酸性化学物質により表面が浸蝕されるのを防止できる。また、前記保護皮膜は高い撥水性を有するために土埃または雨による地面からの跳ね上げや表面を伝う汚れを含む雨跡、落ち葉等による汚れ成分が付着しても水洗い等により前記付着物を簡単に除去することができる。さらに、前記保護皮膜は優れた耐酸性と耐透水性を有するため、前記墓石自体に鉄分等が含まれていても、酸性水分が表面から墓石内部に浸透するのを阻止できるため、前記鉄分の酸化に伴うしみ状の汚れ発生を防止できる。さらに、前記保護皮膜は優れた耐候性を示す。
【００１４】
したがって、外的、内的の要因による汚れを防止して長期間に亘って墓石表面を美麗な状態を維持することが可能な表面保護墓石を提供できる。
また、前述した優れた特性を有する表面保護皮膜を墓石に被覆することにより従来では耐食性等の点から墓石として不向きであった大理石、砂岩も使用することが可能になる。
【００１５】
次に、本発明に係わる墓石の表面保護方法を説明する。
（第１工程）
まず、墓石（棹石等）の彫刻文字部分を粘土質の詰め物で埋め込んだ後、前記棹石を含む墓石の構築部材の底面を含む全面に前述したシロキサン縮合物を主成分とする表面保護剤を例えばスプレーガンを用いて塗布し、硬化して硬化皮膜（表面保護皮膜）を形成する。
【００１６】
前記墓石としては、例えば白御影石、黒御影石、小松石、玄武岩の他に大理石、砂岩等が用いられる。特に、光沢が付与されると彫刻文字が読み難くなる色の濃い石（例えば黒御影石）からなる墓石を対象にすることが好ましい。
【００１７】
前記粘土質の詰め物としては、剥離性が良好な油粘土が好ましい。
（第２工程）
次いで、前記彫刻文字部分の詰め物を除去した後、前記彫刻文字部分にアルコキシシランまたはその加水分解物とコロイダルシリカとを含む文字保護剤を刷毛塗り等により塗布し、硬化して艶消し皮膜を形成する。
【００１８】
前記文字保護剤としては、例えば(a) 一般式Ｒ1 Ｓｉ（ＯＲ2 ）3 （ただし、式中のＲ1 はメチル基、エチル基、ｎ−プロピル基などのアルキル基、γ−クロロプロピル基、ビニル基、３，３，３−トリクロロプロピル基、γ−グリシドキシプロピル基、γ−メタクリルオキシプロピル基、γ−メルカプトプロピル基、フェニル基、３，４−エポキシシクロヘキシルエチル基、γ−アミノプロピル基、Ｒ2 はメチル基、エチル基、ｎ−プロピル基、ｉ−プロピル基、ｎ−ブチル基、ｓｅｃ−ブチル基、ｔ−ブチル基、アセチル基などのアシル基を示す）にて表されるオルガノアルコキシシランもしくはその加水分解物、または一般式Ｓｉ（ＯＲ3 ）4 （ただし、式中のＲ3 はメチル基、エチル基、ｎ−プロピル基などのアルキル基を示す）にて表されるテトラアルコキシシランもしくはその加水分解物と、(b) コロイダルシリカとをイソプロピルアルコール等の溶剤に溶解分散させ、この溶液にジルコニウムテトラアルコキシドまたはトリアルコキシドボロン等の硬化促進剤を添加した組成を有する。なお、前記硬化促進剤は墓石の構築部材の彫刻文字部分に塗布する直前に前記(a) および(b) 成分を含む溶液に加えられる。
【００１９】
以上説明した本発明に係わる墓石の表面保護方法によれば、墓石の彫刻文字部分を予め粘土質の詰め物で埋め、シロキサン縮合物を主成分とする表面保護剤を塗布し、硬化することによって、前述した分子構造がガラスや石英と同様なシロキサン結合（Ｓｉ−Ｏ−Ｓｉ）を有する化学的に不活性でｐＨ２程度の酸に対する優れた耐食性、優れた撥水効果および耐透水性を示す硬化皮膜（表面保護皮膜）を強固に形成することができる。その結果、外的、内的の要因による汚れを防止して長期間に亘って墓石表面を美麗な状態を維持することができる。
【００２０】
また、前記硬化膜の形成後、前記彫刻文字部分に埋設した粘土質の詰め物を剥離、除去して彫刻文字部分を露出させる。この際、前記硬化膜（表面保護皮膜）は前記墓石構築部材に対して強固に付着されているため、前記詰め物周囲の保護皮膜をも剥離を生じることなく詰め物のみを除去できる。特に、油粘土からなる詰め物は彫刻文字部分から容易に剥離、除去することが可能になる。このように露出された彫刻文字部分にアルコキシシランまたはその加水分解物とコロイダルシリカとを含む文字保護剤を塗布し、硬化することによって艶消し皮膜を形成することができる。形成された艶消し皮膜は、前記彫刻文字部分を外界から保護することができると共に、光沢性に乏しいために彫刻文字が反射せず、その文字を明瞭に読み取ることができる。
【００２１】
したがって、汚れが付着し難く、かつ化学的にも浸蝕され難い美麗な表面状態を長期間に亘って維持することが可能で、さらに黒御影石のような色の濃い石の墓石でも彫刻文字部分を読取りし易い自然な風合いを保ちながら外界から保護することが可能な墓石の表面保護方法を提供することができる。
【００２２】
【実施例】
以下、本発明の好ましい実施例を詳細に説明する。
（参照例１）
まず、モノメチルシラン、モノエチルシランおよびモノフェニルジクロロシランに少量のジメチルシラン、ジエチルシランおよびジフェニルジクロロシランを加え、水を加えて加水分解して得られた３官能および２官能の縮合物をキシレンで溶解し、この溶液にアクリル樹脂を添加することにより硬化促進剤未添加の変性シリコーンワニス系溶液を調製した。
【００２３】
次いで、白御影石からなる前述した図１に示す下台石１、香炉２、中台石３、水鉢４、上台石５および棹石６（墓石構築部材）からなる墓石のうち棹石６のみを取り出し、その底面を含む全面を洗浄した後、乾燥した。つづいて、前記硬化促進剤未添加の変性シリコーンワニス系溶液に硬化促進剤であるテトラブチルチタネートを５重量％添加して表面保護剤を調製し、この表面保護剤を前記棹石６の彫刻文字部分に刷毛塗りにより塗布し、硬化させて前記彫刻文字部分に表面保護皮膜を形成した。ひきつづき、前記棹石６の底面を含む全面に前述した表面保護剤をスプレーガンを用いて塗布し、硬化させることにより表面保護皮膜を形成した。
【００２４】
以上のような参照例１の表面保護皮膜が被覆された白御影石からなる棹石６および表面保護が施されていない白御影石からなる棹石（比較例１）をそれぞれ８か月間に亘って外界に曝した後、それら棹石の表面状態を観察した。その結果、参照例１の棹石６は白御影石本来の色調が保持されるのに対し、比較例１の棹石は酸および土埃を含む雨水の浸透や表面付着により白御影石本来のきめ細かな色調が失われ、大まかな斑模様になった。
【００２５】
なお、棹石に用いた白御影石は彫刻部分に表面保護皮膜が被覆されて光沢性が付与されても、その材質および色から彫刻文字が読み難くなることはなかった。
（実施例１）
まず、テトラエチルアルコキシシランとコロイダルシリカをイソプロピルアルコールに溶解分散させて硬化促進剤未添加のアルコキシシラン系溶液を調製した。
【００２６】
次いで、黒御影石からなる前述した図１に示す下台石１、香炉２、中台石３、水鉢４、上台石５および棹石６（墓石構築部材）からなる墓石のうち棹石６のみを取り出し、その底面を含む全面を洗浄した後、乾燥した。つづいて、前記棹石６の彫刻文字部分を油粘土で埋め込んだ。ひきつづき、前述した参照例１と同様な硬化促進剤未添加の変性シリコーンワニス系溶液に硬化促進剤であるテトラブチルチタネートを５重量％添加して表面保護剤を調製し、この表面保護剤をスプレーガンを用いて前記棹石６の底面および彫刻文字部分を含む全面に塗布し、硬化させることにより表面保護皮膜を形成した。
【００２７】
次いで、前記表面保護皮膜が十分に硬化した後、前記棹石６の彫刻文字部分の油粘土をカッタ等により除去した。つづいて、前記硬化促進剤未添加のアルコキシシラン系溶液にジルコニウムテトラエチルアルコキシドを３重量％添加して文字保護剤を調製し、この文字保護剤を露出した彫刻文字部分に刷毛で塗布し、硬化させることにより艶消し皮膜を彫刻文字部分に形成した。
【００２８】
以上のような実施例１の表面保護皮膜および艶消し皮膜が被覆された黒御影石からなる棹石６および表面保護が施されていない黒御影石からなる棹石（比較例２）をそれぞれ８か月間に亘って外界に曝した後、それら棹石の表面状態を観察した。その結果、実施例１の棹石は黒御影石特有の光沢性が保持されるのに対し、比較例２の棹石は光沢性が失われて白っぽい色に変色した。
【００２９】
さらに、実施例１の黒御影石からなる棹石は家名等の彫刻文字部分を艶消し皮膜で保護されているため、その彫刻文字部分が反射せず、読取りし易い自然な風合いを有していた。
【００３０】
（参照例２）
まず、建墓後２８年間経過した小松石からなる前述した図１に示す下台石１、香炉２、中台石３、水鉢４、上台石５および棹石６（墓石構築部材）の底面を含む全面を洗浄した後、乾燥した。つづいて、前述した参照例１と同様な硬化促進剤未添加の変性シリコーンワニス系溶液に硬化促進剤であるテトラブチルチタネートを５重量％添加して表面保護剤を調製し、この表面保護剤を前記墓石構築部材の彫刻文字部分に刷毛塗りにより塗布し、硬化させて前記彫刻文字部分に表面保護皮膜を形成した。ひきつづき、前記墓石構築部材の底面を含む全面に前述した表面保護剤をスプレーガンを用いて塗布し、硬化させることにより表面保護皮膜を形成した。このような表面保護皮膜が形成された墓石構築部材を前述した図１に示すように組み立てることにより表面保護墓石を構築した。
【００３１】
以上のような参照例２の表面保護皮膜が被覆された小松石からなる墓石を１年間に亘って外界に曝した後、その墓石の表面状態を観察した。その結果、実施例３の墓石は小松石本来の緑色が保持されることを確認した。
【００３２】
なお、墓石構築部材に用いた小松石は彫刻部分に表面保護皮膜が被覆されて光沢性が付与されても、その材質および色から彫刻文字が読み難くなることはなかった。
【００３３】
（実施例２）
まず、建墓後２５年間経過した黒御影石からなる前述した図１に示す下台石１、香炉２、中台石３、水鉢４、上台石５および棹石６（墓石構築部材）の底面を含む全面を洗浄した後、乾燥した。つづいて、前記墓石構築部材の彫刻文字部分を油粘土で埋め込んだ。ひきつづき、前述した参照例１と同様な硬化促進剤未添加の変性シリコーンワニス系溶液に硬化促進剤であるテトラブチルチタネートを５重量％添加して表面保護剤を調製し、この表面保護剤をスプレーガンを用いて前記墓石構築部材の底面および彫刻文字部分を含む全面に塗布し、硬化させることにより表面保護皮膜を形成した。
【００３４】
次いで、前記表面保護皮膜が十分に硬化した後、前記墓石構築部材の彫刻文字部分の油粘土をカッタ等により除去した。つづいて、前述した実施例１と同様な硬化促進剤未添加のアルコキシシラン系溶液にジルコニウムテトラエチルアルコキシドを３重量％添加して文字保護剤を調製し、この文字保護剤を露出した彫刻文字部分に刷毛で塗布し、硬化させることにより艶消し皮膜を彫刻文字部分に形成した。このような表面保護皮膜および艶消し皮膜が形成された墓石構築部材を前述した図１に示すように組み立てることにより表面保護墓石を構築した。
【００３５】
以上のような実施例２の表面保護皮膜および艶消し皮膜が被覆された黒御影石からなる墓石を１年間に亘って外界に曝した後、墓石の表面状態を観察した。その結果、実施例２の墓石は黒御影石特有の光沢性が保持されることを確認した。
【００３６】
（参照例３）
まず、２枚の大理石板の底面を含む全面を洗浄した後、乾燥した。つづいて、前述した参照例１と同様な硬化促進剤未添加の変性シリコーンワニス系溶液に硬化促進剤であるテトラブチルチタネートを５重量％添加して表面保護剤を調製し、この表面保護剤を前記大理石板の底面を含む全面にスプレーガンを用いて塗布し、硬化させることにより表面保護皮膜を形成した。
【００３７】
以上のような参照例３の表面保護皮膜が被覆された２枚の大理石板のうち、一方の大理石板に対し、ＪＩＳ Ｋ５４００（１９９０）塗料一般試験方法における９．８促進耐候性の９．８．１サンシャインアーク灯式により２００時間の促進耐候試験を実施し、試験未実施の残りの表面保護皮膜が被覆された大理石板と目視により外観を比較した。その結果、促進耐候試験後の大理石板と試験未実施の大理石板都の間には外観上、差異が認められなかった。
【００３８】
【発明の効果】
以上詳述したように、本発明によれば雨水や落ち葉等の外的要因、墓石自体に含まれる鉄分の酸化等の内的要因による汚れを防止して長期間に亘って墓石表面を美麗な状態を維持することが可能な表面保護墓石を提供することができる。
【００３９】
また、本発明によれば汚れが付着し難く、かつ化学的にも浸蝕され難い美麗な表面状態を長期間に亘って維持することが可能で、さらに黒御影石のような色の濃い石の墓石でも彫刻文字部分を読取りし易い自然な風合いを保ちながら外界から保護することが可能な墓石の表面保護方法を提供することができる。
【図面の簡単な説明】
【図１】本発明に係わる墓石を示す斜視図。
【符号の説明】
１…下台石、
２…香炉、
４…水鉢、
６…棹石。
【図１】
0003810487.tif 000002